(57)【要約】  長手方向に沿って天板部側に凸となるように湾曲した形状を有するプレス部品を割れやシワ、寸法精度低下といった成形不良を低減する。側面視で見て、湾曲部（１Ａ）となる領域の長手方向中央部を曲げ位置として面外に曲げられると共に天板部（２）及び縦壁部（３）となる領域に張出部（３０Ａ）を有する中間成形品（３０）に、金属板（１０）をプレス成形する第１の成形工程（９Ａ）と、目的のプレス部品形状（１）とする第２の成形工程（９Ｂ）とを有する。面外への曲げの角度は、フランジ部となる領域において、プレス部品形状（１）における湾曲部（１Ａ）でフランジ部（４）がなす角度以下である。張出部（３０Ａ）は、側面視で見て湾曲部（１Ａ）となる領域の長手方向中央部で一番、張出し高さが高く、天板部（２）となる領域での長手方向の長さが、プレス部品形状（１）での天板部（２）の長手方向の長さと一致若しくは近づくように設定される。
2019167792.tif 000002
【特許請求の範囲】
【請求項１】
天板部の幅方向両側に縦壁部及びフランジ部を有する断面ハット型形状であり、且つ、上記天板部の長手方向に沿った１又は２以上の箇所に、側面視で見て上記天板部側に凸となるように湾曲した湾曲部を有するプレス部品形状のプレス部品を、金属板をプレス成形して製造するプレス部品の製造方法であって、
側面視で見て、上記湾曲部となる領域での長手方向中央部を曲げ位置として上記湾曲部となる領域が上記凸となる方向へ面外に曲げられた形状であって、上記フランジ部となる領域に対し、相対的に上記天板部及び上記縦壁部となる領域が上記凸となる方向に張り出してなる張出部を有する中間成形品に、上記金属板をプレス成形する第１の成形工程と、
上記中間成形品に曲げ加工を施して、上記プレス部品形状での上記天板部と縦壁部との間の稜線及び上記縦壁部とフランジ部の間の稜線を形成する第２の成形工程と、を有し、
上記第１の成形工程での上記面外へ曲げられる角度は、上記フランジ部となる領域において、側面視で見て、上記プレス部品形状における湾曲部でフランジ部がなす角度以下となるように設定し、
上記第１の成形工程での上記張出部は、側面視で見て上記湾曲部となる領域の長手方向中央部から該長手方向に向けて上記中央部から離れるにつれて張出し高さが小さくなる形状であり、且つ、上記天板部となる領域での長手方向の長さと、上記プレス部品形状での天板部の長手方向の長さとの差が、上記プレス部品形状での天板部の長手方向の長さの一割以下となるように設定されることを特徴とするプレス部品の製造方法。
【請求項２】
上記張出部における天板部形成位置での張出し高さは、
側面視で見て、上記湾曲部となる領域の長手方向中央部に位置する張出し頂点での張出し高さをｈ（ｍｍ）とし、対象とする湾曲部と隣り合う湾曲部が存在する場合におけるその２つの湾曲部間に予め設定した位置若しくは上記金属板の長手方向端部を端点として、該端点での張出し高さを０（ｍｍ）とし、上記張出し頂点と上記端点との中間点での張出し高さをｈ’（ｍｍ）としたときに、張出し高さｈ′が、下記（１）式を満足するように設定したことを特徴とする請求項１に記載したプレス部品の製造方法。
（１／３）・ｈ  ≦  ｈ′  ≦（１／２）・ｈ  ・・・（１）
【請求項３】
上記第２の成形工程よりも前の処理で、上記天板部と上記縦壁部との間の稜線に対応する位置及び上記縦壁部と上記フランジ部の間の稜線に対応する位置の少なくとも一つの位置に対し、対応する稜線に沿った方向に延びるビード形状若しくは折り目形状を、少なくとも１つ以上形成することを特徴とする請求項１又は請求項２に記載したプレス部品の製造方法。
【請求項４】
上記成形される金属板は、引張強度が５９０ＭＰａ以上の鋼材であることを特徴とする請求項１〜請求項３のいずれか１項に記載したプレス部品の製造方法。
【請求項５】
請求項１〜請求項４のいずれか１項に記載したプレス部品の製造方法における、第２の成形工程で使用するプレス成形装置であって、
金属板を稜線部位置で曲げて縦壁部及びフランジ部を曲げ成形するための曲げ刃を有する上型と、パンチを有する下型とを有し、
上記曲げ刃は、プレス方向に対して０度以上９０度以下の範囲で設定された角度で移動して、上記曲げ成形を行う構成であることを特徴とするプレス成形装置。
【請求項６】
天板部の幅方向両側に縦壁部及びフランジ部を有する断面ハット型形状であり、且つ、上記天板部の長手方向に沿った１又は２以上の箇所に、側面視で上記天板部側に凸となるように湾曲した湾曲部を有するプレス部品形状に成形される、プレス成形用の金属板であって、
側面視で見て、上記湾曲部となる領域の長手方向中央部を曲げ位置として上記湾曲部となる領域が上記凸となる方向へ面外に曲げられた形状であって、上記フランジ部となる領域に対し上記天板部及び上記縦壁部となる領域を上記凸となる方向に張り出してなる張出部が形成され、
上記面外に曲げられる角度は、上記フランジ部となる領域において、側面視で見て、上記プレス部品形状における上記湾曲部でフランジ部がなす角度以下であり、
上記張出部は、側面視で見て上記湾曲部となる領域の長手方向中央部から該長手方向に向けて上記中央部から離れるにつれて張出し高さが小さくなる形状であり、且つ、上記天板部となる領域での長手方向の長さと、上記プレス部品形状での天板部の長手方向の長さとの差が、上記プレス部品形状での天板部の長手方向の長さの一割以下となるように設定されていることを特徴とするプレス成形用の金属板。
【請求項７】
請求項６に記載の金属板に曲げ加工を施して、上記プレス部品形状での上記天板部と上記縦壁部との間の稜線及び上記縦壁部と上記フランジ部の間の稜線を成形するプレス部品の製造方法であって、
上記金属板を稜線部位置で曲げて上記縦壁部及び上記フランジ部を曲げ成形するための曲げ刃を、プレス方向に対して０度以上９０度以下の範囲で設定された角度で移動させることを特徴とするプレス部品の製造方法。
【発明の詳細な説明】
【技術分野】
【０００１】
本発明は、側面視で見て長手方向に沿って天板部側に凸となった湾曲部を有すると共にハット型断面形状のプレス部品の製造に関する技術である。本発明は、特に、側面視で天板部側に湾曲した部分を有する自動車骨格部品の製造に好適な技術である。
【背景技術】
【０００２】
自動車骨格部品は、例えば、天板部と、それに連続する縦壁部及びフランジ部を有し、かつ、側面視で見たときに長手方向に沿って湾曲した部分を有する形状となっている。このような自動車骨格部品を金属板からプレス成形で製造する場合、部品の一部に割れやシワが生じ、成形不良を起こす可能性がある。さらに、離型後の成形品が弾性回復により寸法精度が低下するなどの問題も生じるおそれがある。特に、近年の自動車骨格部品には、車体軽量化と衝突安全性の両方をともに達成するために、プレス成形用の金属板として薄肉の高張力鋼板の使用が増加している。しかし、金属板の材料強度が増加するにつれて金属板の延性は低下し、プレス成形後の製品でスプリングバックが大きくなる。このため、高張力鋼板を単純にプレス成形した場合、割れやシワ、スプリングバックといった問題が顕在化している。【０００３】
例えば、天板部と、それに連続する縦壁部及びフランジ部を有し、かつ、側面視で見たときに天板部側に凸となるように湾曲した形状を少なくとも一カ所以上有するプレス部品形状では、天板部側での材料の不足によって割れが発生したり、フランジ部側で材料が余ることで大きなシワが発生したりする可能性がある。さらに、スプリングバックに伴う断面の開きと共に、天板部とフランジ部に発生する長手方向の応力差に起因して、側面視の湾曲が緩くなる（湾曲の曲率が小さくなる）方向に部品長手方向の端部が持ち上がるような、寸法精度の不良も発生しやすい。これらの成形不良の発生に対して、従来、次のような対策技術が提案されている。【０００４】
すなわち、側面視で見て天板部側に凸になるように長手方向で湾曲した形状を少なくとも一カ所以上有する最終部品形状における、天板部の割れ及びフランジ部のシワへの対策として、例えば特許文献１に記載の技術がある。特許文献１には、天板部をパッドとパンチで挟圧した状態で絞り成形を行うことで、部品の縦壁部にせん断変形を発生させて、天板部の材料の不足及びフランジ部の材料の余りを解消することが提案されている。【０００５】
また、離型時のスプリングバックの要因応力となる天板部の長手方向の引張応力を低減させる方法として、例えば特許文献２に記載の技術がある。特許文献２に記載の技術では、最終部品形状よりも天板部の曲率半径を小さくして余分に張り出した中間成形品を第１の成形工程で作製し、第２の成形工程でその中間成形品の余分に張り出した天板部を最終部品形状で潰すように成形する。これによって、特許文献２に記載の技術では、部品の長手方向に圧縮応力を発生させることでスプリングバックの要因となる応力を低減させる対策をとっている。【０００６】
さらに特許文献３では、第１の成形工程で、最終部品形状よりも天板部の長手方向の線長が最終部品形状よりも一定量長くなるように凹凸形状を付与した中間成形品を作製して余分に線長を稼いでおき、第２の成形工程で最終部品形状に成形することで、天板部に余計な引張変形を加えないような提案がなされている。
【先行技術文献】
【特許文献】
【０００７】
【特許文献１】特許第５７３３４７５号公報
【特許文献２】特許第５３５３３２９号公報
【特許文献３】特許第４７０９６５９号公報
【発明の概要】
【発明が解決しようとする課題】
【０００８】
しかし、特許文献１に記載の方法では、縦壁部にせん断変形が作用することでせん断シワが発生する可能性があり、他の部品との接合が難しくなる可能性がある。さらに特許文献１に記載の方法は、縦壁部に曲げ・曲げ戻し変形を受ける絞り成形であるため、高強度鋼板では縦壁が大きく反り、寸法精度の悪化につながる。
特許文献２及び特許文献３に記載の方法では、天板部に作用する長手方向の引張応力を低減することは可能であるが、天板部に凹形状を付与する必要があるため、部品形状を変更しなければならない可能性がある。さらに、特許文献２及び特許文献３に記載の方法では、断面方向の開きを抑制する効果がないため、寸法精度の改善には限界がある。【０００９】
本発明は、上記のような課題に着目してなされたものであり、側面視で見たときに、長手方向に沿って天板部側に凸となるように湾曲した形状を少なくとも一カ所以上有する形状のプレス部品を、割れやシワ、寸法精度低下といった成形不良を低減して製造出来るプレス部品の製造技術を提供することを目的とする。
【課題を解決するための手段】
【００１０】
本発明者は、天板部と、それに連続する縦壁部及びフランジ部を有し、かつ、側面視で見たときに、天板部側に凸となるように湾曲した形状を少なくとも一カ所以上有する最終部品形状について、割れやシワなく成形でき、かつ、スプリングバックを抑制可能なプレス成形方法について、鋭意検討を行った。その検討の結果、本発明者は、割れやシワ、スプリングバックの発生要因応力である天板部の材料の不足及びフランジ部の材料の余りは、最終部品形状に成形する工程の前工程において、所定の場所に予め張出し成形を行い、材料の不足が想定される線長を稼いでおくことで低減可能であるという知見を得た。
本発明は、このような知見に基づきなされたものである。【００１１】
課題を解決するために、本発明の一態様であるプレス部品の製造方法は、天板部の幅方向両側に縦壁部及びフランジ部を有する断面ハット型形状であり、且つ、上記天板部の長手方向に沿った１又は２以上の箇所に、側面視で見て上記天板部側に凸となるように湾曲した湾曲部を有するプレス部品形状のプレス部品を、金属板をプレス成形して製造するプレス部品の製造方法であって、側面視で見て、上記湾曲部となる領域での長手方向中央部を曲げ位置として上記湾曲部となる領域が上記凸となる方向へ面外に曲げられた形状であって、上記フランジ部となる領域に対し、相対的に上記天板部及び上記縦壁部となる領域が上記凸となる方向に張り出してなる張出部を有する中間成形品に、上記金属板をプレス成形する第１の成形工程と、上記中間成形品に曲げ加工を施して、上記プレス部品形状での上記天板部と縦壁部との間の稜線及び上記縦壁部とフランジ部の間の稜線を形成する第２の成形工程と、を有し、上記第１の成形工程での上記面外へ曲げられる角度は、上記フランジ部となる領域において、側面視で見て、上記プレス部品形状における湾曲部でフランジ部がなす角度以下となるように設定し、上記第１の成形工程での上記張出部は、側面視で見て上記湾曲部となる領域の長手方向中央部から該長手方向に沿って上記中央部から離れるにつれて張出し高さが小さくなる形状であり、且つ、上記天板部となる領域での長手方向の長さと、上記プレス部品形状での天板部の長手方向の長さとの差が、上記プレス部品形状での天板部の長手方向の長さの一割以下となるように設定されることを要旨とする。【００１２】
また、本発明の一態様であるプレス成形装置は、本発明の一態様であるプレス部品の製造方法における、第２の成形工程で使用するプレス成形装置であって、金属板を稜線部位置で曲げて縦壁部及びフランジ部を曲げ成形するための曲げ刃を有する上型と、パンチを有する下型とを有し、上記曲げ刃は、プレス方向に対して０度以上９０度以下の範囲から選択した角度で移動して、上記曲げ成形を行う構成であることを要旨とする。【００１３】
また、本発明の一態様であるプレス成形用の金属板は、天板部の幅方向両側に縦壁部及びフランジ部を有する断面ハット型形状であり、且つ、上記天板部の長手方向に沿った１又は２以上の箇所に、側面視で上記天板部側に凸となるように湾曲した湾曲部を有するプレス部品形状に成形される、プレス成形用の金属板であって、側面視で見て、上記湾曲部となる領域の長手方向中央部を曲げ位置として上記湾曲部となる領域が上記凸となる方向へ面外に曲げられた形状であって、上記フランジ部となる領域に対し上記天板部及び上記縦壁部となる領域を上記凸となる方向に張り出してなる張出部が形成され、上記面外に曲げられる角度は、上記フランジ部となる領域において、側面視で見て、上記プレス部品形状における上記湾曲部でフランジ部がなす角度以下であり、上記張出部は、側面視で見て上記湾曲部となる領域の長手方向中央部から該長手方向に向けて該中央部から離れるにつれて張出し高さが小さくなる形状であり、且つ、上記天板部となる領域での長手方向の長さと、上記プレス部品形状での天板部の長手方向の長さとの差が、上記プレス部品形状での天板部の長手方向の長さの一割以下となるように設定されていることを要旨とする。
【発明の効果】
【００１４】
本発明の態様によれば、側面視で見たときに、長手方向に沿って天板部側に凸となるように湾曲した形状を少なくとも一カ所以上有するハット型断面形状のプレス部品の製造において、割れやシワ、寸法精度低下といった成形不良を低減することが可能となる。
例えば、寸法精度低下による形成不良としては、例えば天板部とフランジ部の長手方向の応力差に起因するスプリングバックがある。本発明の態様によれば、そのようなスプリングバックを小さく抑制することが可能となる。
【図面の簡単な説明】
【００１５】
【図１】側面視で見て天板部が上に凸に長手方向に湾曲した最終部品形状と形状パラメータを示す図で、（ａ）は斜視図、（ｂ）は断面図、（ｃ）は側面図である。
【図２】本発明の適用が可能なその他のプレス部品形状の例を示す図である。
【図３】本発明に基づく実施形態に係る成形工程を説明する図である。
【図４】ビード形状を設けた金属板の例を示す図である。
【図５】中間成形品の一例を示す図である。
【図６】張出部の形状の一例を示す側面図である。
【図７】張出部のプロフィール形状の他の例を示す側面図である。
【図８】張出部のプロフィール形状の他の例を示す側面図である。
【図９】第１の成形工程における張出し形状の設計方法を示す図である。
【図１０】第２の成形工程における張出し形状の設計方法を示す図である。
【図１１】第２の成形工程における曲げ成形金型の動きを示す図である。
【図１２】実施例において、従来の曲げ成形における金型の構成を示す図である。
【図１３】実施例において、従来の絞り成形における金型の構成を示す図である。
【図１４】実施例における、従来の絞り成形によって成形した下死点における長手方向の軸力分布を示す図である。
【図１５】実施例における、本開発手法で成形した下死点における長手方向の軸力分布を示す図である。
【発明を実施するための形態】
【００１６】
次に、本発明の実施形態について図面を参照しつつ説明する。
ここで、以下の説明では、図１に示すような、天板部２と、天板部２の幅方向両側にそれぞれ連続する縦壁部３及びフランジ部４を有するハット型断面形状であって、かつ、側面視で見たときに、天板部２の長手方向に沿って天板部２側に凸となるように湾曲した湾曲部１Ａを一カ所、有する最終部品形状（プレス部品形状１）に、金属板１０をプレス成形する場合を例に挙げて説明する。
本発明は、図１に示したような、側面視で見たときに天板部２側に凸となるように湾曲した湾曲部１Ａを一カ所のみ有する形状のみに限定されない。本発明は、天板部２側に凸となる湾曲形状とフランジ部側に凸となる湾曲形状とを共に有する複合した部品形状や、長手方向に沿って、天板部２側に凸となる湾曲部１Ａが２カ所以上存在する部品形状に対しても有効な技術である。図２に、本発明を適用可能なプレス部品形状１の１例を示す。
【００１７】
＜金属板＞
本実施形態のプレス成形で用いる金属板の形状に特に制約はなく、例えば、最終のプレス部品形状１を平面に展開した展開形状の金属板や、単純な長方形の形状を有する金属板を使用する。
以下の説明では、プレス成形用の金属板として、平坦な長方形の金属板を使用した場合の例で説明する。
また、金属板の材質についても特に限定はないが、本実施形態は、高強度材、特に材料の引張強度が５９０ＭＰａ以上の鋼材からなる金属板である場合に好適に効果を奏する。
【００１８】
＜成形方法＞
本実施形態に係るプレス部品の製造方法は、図３に示すように、第１の成形工程９Ａと第２の成形工程９Ｂとを有する。本実施形態では、金属板１０に長方形形状の板材を用いるため、第２の成形工程９Ｂ後に、トリミング工程を有する。金属板１０として展開形状の板材を使用した場合には、必ずしもトリミング工程は必要ない。
また、第２の成形工程９Ｂでの曲げ成形の精度を向上させる目的で、第２の成形工程９Ｂよりも前の処理として、金属板１０に対し、稜線に対応する位置の少なくとも一つの位置に対しビード形状又は折り目形状を形成する稜線前加工工程を有しても良い。具体的には、稜線前加工工程は、図４に示すように、天板部２と縦壁部３との間の稜線６に対応する位置及び縦壁部３とフランジ部４の間の稜線７に対応する位置の少なくとも一つの位置に対し、対応する稜線６、７に沿った方向に延びるビード形状２０、２１若しくは折り目形状を少なくとも１つ以上形成する工程である。この稜線前加工工程は、第１の成形工程９Ａのときに行っても良いし、第１の成形工程９Ａの前後の別工程として設定してもよい。
【００１９】
図４では、ビード形状を付与する場合を例示しているが、ビード形状２０、２１の代わりに、上述のように折り目形状を設けても良い。また、一部にビード形状２０、２１を設け、他の部分に折り目形状を設けるように、ビード形状２０、２１と折り目形状とを併用しても良い。また、稜線６、７位置のうちの一部の稜線６、７にだけビード形状２０、２１を形成しても良い。また、ビード形状又は折り目形状は、一つの稜線６、７の全長に亘って形成する必要はなく、稜線６、７の位置に沿って断続的に形成してもよい。稜線６、７の位置の全長の一部にビード形状２０、２１又は折り目形状を形成する場合には、例えば合算したビード形状２０、２１又は折り目形状の長さが、対応する稜線６、７の全長の１／３以上となるようにすることが好ましい。
また、寸法精度を更に高めたい場合や、部品に対し必要な形状（エンボス形状など）を付与したい場合には、第２の成形工程９Ｂの次工程として、例えばリストライクを目的とした成形工程を追加しても構わない。
【００２０】
＜第１の成形工程９Ａ＞
第１の成形工程９Ａは、平坦な金属板１０に張出し成形を行って、第２の成形工程９Ｂで使用する金属板１０としての中間成形品３０を取得する工程である。
第１の成形工程９Ａでは、図５に示すように、側面視で見て、天板部２側に凸の湾曲部１Ａとなる領域での長手方向中央部を曲げ位置３１として上記湾曲部１Ａとなる領域を上記凸となる方向へ面外に曲げられた形状の張出部３０Ａを張出成形してなる中間成形品３０に、金属板１０をプレス成形する。張出部３０Ａの形状は、フランジ部４となる領域（フランジ部形成位置１４）に対し、相対的に、天板部２及び縦壁部３となる領域（天板部形成位置１２及び縦壁部形成位置１３）が上記凸となる方向に張り出した形状となっている。すなわち、張出部３０Ａは、側面視で、幅方向中央部側（天板部となる領域側）での長手方向に沿った張り出しの角度が、幅方向端部側（フランジ部となる領域側）での長手方向に沿った張り出しの角度よりも小さくなっている。
【００２１】
ここで、本実施形態では、フランジ部４となる領域（フランジ部形成位置１４）における、面外へ曲げられる角度β（面外への曲げの角度β）は、側面視で見て、プレス部品形状１における湾曲部１Ａでフランジ部４がなす角度α（図１（ｃ）参照）と等しくなるように設定する。但し、面外への曲げの角度βは、側面視で見て、プレス部品形状１における湾曲部１Ａでフランジ部４がなす角度αより小さくても良い（図６参照）。面外への曲げの角度βの下限値は、その曲げによって割れが発生すると推定される角度よりも大きな角度であり、角度βは例えば９０度以上である。ここで、面外への曲げの角度βは、フランジ部４側での角度であるので、１８０度未満の鈍角の角度である。
【００２２】
張出部３０Ａは、側面視で見て上記湾曲部１Ａとなる領域での長手方向中央部から該長手方向に向けて該中央部から離れるにつれて張出し高さが小さくなる形状である（図５、図６参照）。すなわち、側面視で見て湾曲部１Ａとなる領域の長手方向中央部（Ｐ１の位置）の張出し高さが一番大きい。張出し高さは、フランジ部形成位置１４を基準とし、例えばそのフランジ部形成位置１４の位置から垂直方向に向かう方向での高さとする。高さは、鉛直方向での高さでも良い。
また、張出部３０Ａにおける天板部形成位置１２での張出し高さは、天板部２となる領域における長手方向の長さと、目的のプレス部品形状１での天板部２の長手方向の長さとの差が、プレス部品形状１での天板部２の長手方向の長さの一割以下となるように、張出部３０Ａの形状を設定する。本実施形態では、この長さの差がゼロとなるように設計した。
【００２３】
このように設計すると、目的のプレス部品形状１において天板部２の幅方向の高さが等しい（平坦な）場合であれば、張出部３０Ａにおける天板部形成位置１２の幅方向の高さも等しい（平坦な）形状に設定される。
なお、張出部３０Ａにおける縦壁部形成位置１３での張出し高さは、幅方向に沿って、フランジ部形成位置１４から天板部形成位置１２に向かうにつれて徐々に高くなるような傾斜面に設定される（図５、図６参照）。
【００２４】
ここで、張出部３０Ａの長手方向に沿った形成位置は、湾曲部１Ａとなる領域だけでなく、その長手方向両側の直線部となる位置にも延在するように形成されることが好ましい。上記のように、面外への曲げ成形を行うことで、湾曲部１Ａとなる領域の長手方向中央部に位置する張出し頂点Ｐ１の張出し高さｈを高く設定可能であるが、張出部３０Ａにおける長手方向左右の裾野を長くすることで、湾曲部１Ａとなる領域の長手方向中央部に位置する張出し頂点Ｐ１から、左右長手方向に向かうプロフィール３０Ａａの勾配が大きくなることを抑えることができる。
【００２５】
次に、側面視で見た張出部３０Ａの天板部形成位置１２でのプロフィール３０Ａａ（長手方向のプロフィール）の設定例について図６を参照しつつ説明する。
すなわち、図６に示すように、フランジ部形成位置１４を基準とした、側面視で見て張出部３０Ａにおける天板部形成位置１２での長手方向に沿った張出し高さを、次のように設定する。
ここで、側面視で見て、湾曲部１Ａとなる領域の長手方向中央部に位置する張出し頂点Ｐ１での張出し高さをｈ（ｍｍ）とし、金属板１０の長手方向端部を端点Ｐ２として、その端点Ｐ２での張出し高さを０（ｍｍ）とし、張出し頂点Ｐ１と左右の各端点Ｐ２との中間点Ｐ３での張出し高さをｈ’（ｍｍ）と定義する。中間点Ｐ３は、フランジ部形成位置での中点からの垂線上に存在する。
【００２６】
そして、上記の張出し頂点Ｐ１、中間点Ｐ３、端点Ｐ２を滑らかに結ぶ曲線を、側面視で見た張出部３０Ａの天板部形成位置１２でのプロフィール３０Ａａとする。このプロフィール３０Ａａ曲線は、例えばスプライン曲線とする。
このとき、天板部２となる領域（天板部形成位置１２）における長手方向の長さと、目的のプレス部品形状１での天板部２の長手方向の長さとの差がゼロとなるように、張出し高さｈ及びｈ′を求める。
中間点Ｐ３での張出し高さｈ′が、下記（１）式満足するように設定することが好ましい。
（１／３）・ｈ  ≦  ｈ′  ≦（１／２）・ｈ  ・・・（１）
【００２７】
設定する端点Ｐ２は、金属板１０の長手方向端部よりも張出し頂点Ｐ１側に寄った位置に設定しても良い。
また、隣り合う湾曲部１Ｂが存在する場合には、設定する端点Ｐ２は、金属板１０の端部位置の代わりに、対象とする湾曲部１Ａと隣り合う湾曲部１Ｂとの間の予め設定した位置に設定してもよい。
対象とする湾曲部１Ａと隣り合う湾曲部１Ｂがフランジ部側に凸の湾曲部形状の場合、例えば、図７に示すように、その隣の湾曲部１Ｂ形状と隣接する直線部との境界位置に端点Ｐ２を設定する。
【００２８】
また、図８に示すように、対象とする湾曲部１Ａと隣り合う湾曲部１Ｂが天板部２側に凸の湾曲部形状の場合、例えば、その隣り合う湾曲部１Ｂの長手方向中央部に端点Ｐ２を設定する。対象とする湾曲部１Ａと隣り合う湾曲部１Ｂが共に天板部２側に凸の湾曲部形状の場合には、金属板１０の端部に端点Ｐ２を設定してもよい。この場合には、一つの張出部３０Ａにおいて張出し頂点Ｐ１が２カ所となり、その２つの張出し頂点Ｐ１間のプロフィールは、例えば、その２つの張出し頂点Ｐ１を結ぶ直線形状でも良いし、２つの張出し頂点Ｐ１の間に上記の中間点Ｐ３を設定したりして、懸垂曲線で結んだプロフィール３０Ａａ形状としてもよい（符号３０Ａｂを参照）。
【００２９】
（第１の成形工程９Ａでの成形方法）
次に、第１の成形工程９Ａでの成形方法の例について説明する。
第１の成形工程９Ａでは、金属板１０を張出し成形する。
このとき、まず、平坦な形状を有する金属板１０を面外に曲げる際の角度βを設定する。本実施形態では、最終部品形状を側面視で見たときにフランジ部４がなす角度αと等しい角度で曲げるが、角度βとして、それよりも小さい角度で曲げても良い。
また本実施形態では、まず張出部３０Ａを張出し成形で形成する際における、目的するプレス部品形状１における天板部２とフランジ部４で生じる長手方向の材料の過不足分だけ稼ぐ必要がある線長を求める。
【００３０】
図１（ｃ）に示すように、側面視で見て、天板部２側に湾曲した部品の場合、天板部２の長手方向の線長と、フランジ部４の長手方向の線長との差は、湾曲部１Ａの位置で生じる。このとき、目的のプレス部品形状１から、天板部２側の湾曲部１Ａでの長手方向の線長ｌ１は、次の式で求められる。ここで、Ｒ（ｍｍ）は、天板部２での湾曲部１Ａの曲率半径を、α（度）は、長手方向に湾曲したフランジ部４のなす角度を、Ｈ（ｍｍ）は縦壁部３の高さを表す。
ｌ１  ＝２πＲ×（１８０−α）／３６０
【００３１】
同様に、フランジ部４側での湾曲部１Ａの長手方向の線長ｌ２は、次の式で求められる。
ｌ２  ＝２π（Ｒ−Ｈ）×（１８０−α）／３６０
従って、稼ぐ必要がある線長Δｌ（ｍｍ）は以下の式で求められる。
Δｌ  ＝ｌ２  −ｌ１  ＝２πＨ×（１８０−α）／３６０
【００３２】
続いて、上記の線長Δｌを稼ぐための第１の成形工程９Ａにおける張出し形状を設計する。まず、長手方向の湾曲部１Ａの中央で最も張出し高さが高くなるような形状を設計する。このとき、図６に示すように、長手方向の湾曲部１Ａのフランジ部形成位置１４での中央から垂直にｈ（ｍｍ）だけ離れた点を張出し頂点Ｐ１とする。ここで、垂直とは、フランジ部形成位置１４の面に対し垂直を意味する。
【００３３】
また、曲げられた金属板１０の長手方向の端部をそれぞれ端点Ｐ２とする。さらに、フランジ部形成位置１４における上記長手方向湾曲部１Ａの中央と上記端点Ｐ２との中点から垂直にｈ’（ｍｍ）だけ離れた点をそれぞれ中間点Ｐ３とする。以上のように設定した５点を、端点Ｐ２、中間点Ｐ３、張出し頂点Ｐ１、中間点Ｐ３、端点Ｐ２の順に滑らかに結んだ凸形状を天板部形成位置１２での張出し形状として設計する。このとき、天板部形成位置１２における、線長の増加分が線長Δｌとなるように、高さｈ及び高さｈ′（＜ｈ）を設定する。
【００３４】
以上の手法によって設計された第１の成形工程９Ａで使用する絞り成形金型の一例を図９に示す。ダイ４０の下面（プレス面）は、上側に凸となるように面外曲げ形状となっていると共に、その曲げ位置と交差する方向に延在するようにして、設計した張出形状の凸形状４０Ａが形成されている。パンチ４２の上端部は、その張出形状の凸形状に倣うように設定されている。しわ押え４１は、フランジ部形成位置１４を押さえる部品であって、上側に凸となるような面外曲げ形状が付与されている。
【００３５】
そして、ダイ４０としわ押え４１で、金属板１０のフランジ部形成位置１４を挟圧することで、金属板１０に面外曲げが付与され、続いて、パンチ４２を相対的に上方に持ち上げることで、金属板１０の天板部形成位置１２及び縦壁部形成位置１３に張出形状が絞り成形されて張出部３０Ａが付与される。
これによって、第２の成形工程９Ｂでプレス成形される金属板１０としての、図５のような中間成形品３０が作製される。
【００３６】
＜第２の成形工程９Ｂ＞
第２の成形工程９Ｂは、第１の成形工程９Ａで成形された中間成形品３０に曲げ加工を施して、目的とするプレス部品形状１での天板部２と縦壁部３との間の稜線６及び縦壁部３とフランジ部４の間の稜線７を形成して、中間成形品３０を目的のプレス部品形状１に成形する工程である。
第２の成形工程９Ｂでは、例えば図１０に示されるような稜線部位置を曲げ加工するダイ５０及び曲げ刃５２で構成される上型とパンチ５１で構成される下型を有する曲げ成形金型を使用する。
この曲げ成形金型では、パンチ５１とダイ５０で金属板１０の天板部形成位置１２を挟圧した状態で、左右の曲げ刃５２をパンチ５１に向けて成形下死点まで移動させることで、縦壁部３及び縦壁部３を曲げ成形する。
このとき、曲げ刃５２は、図１１に示すように、通常のプレス角度に対して、パンチ５１から離れる方向に向けて０度以上９０度以下、好ましくは０度以上４５度の範囲の角度で移動することで成形を行うように構成することが好ましい。
【００３７】
（作用その他）
（１）本実施形態のプレス部品の製造方法は、側面視で見て、湾曲部１Ａとなる領域での長手方向中央部を曲げ位置３１として湾曲部１Ａとなる領域が凸となる方向へ面外に曲げられた形状であって、フランジ部４となる領域に対し天板部２及び縦壁部３となる領域を凸となる方向に張り出してなる張出部３０Ａを有する中間成形品３０に、金属板１０をプレス成形する第１の成形工程９Ａと、中間成形品３０に曲げ加工を施して、プレス部品形状１での天板部２と縦壁部３との間の稜線６、７及び縦壁部３とフランジ部４の間の稜線６、７を形成する第２の成形工程９Ｂとを有する。
【００３８】
そして、第１の成形工程９Ａでの面外へ曲げられる角度βは、フランジ部４となる領域１４において、側面視で見て、プレス部品形状１における湾曲部１Ａでフランジ部４がなす角度α以下となるように設定する。
第１の成形工程９Ａでの張出部３０Ａは、側面視で見て湾曲部１Ａとなる領域の長手方向中央部から長手方向に向けて該中央部から離れるにつれて張出し高さが小さくなる形状であり、且つ、天板部２となる領域における張出部３０Ａを含む長手方向の長さと、プレス部品形状１での天板部２の長手方向の長さとの差が、プレス部品形状１での天板部２の長手方向の長さの一割以下となるように設定する。
【００３９】
この構成によれば、側面視で見たときに、長手方向に沿って天板部２側に凸となるように湾曲した形状を少なくとも一カ所以上有する形状を有するハット型断面形状のプレス部品の製造において、割れやシワ、寸法精度低下といった成形不良を低減し得る。例えば、寸法精度不良としては、天板部２とフランジ部４の長手方向の応力差に起因するスプリングバックがあるが、本発明の態様によれば、そのようなスプリングバックを小さく抑制することが可能となる。
ここで、中間成形品３０に張出部３０Ａを形成して天板部形成位置１２及び縦壁部形成位置１３の線長を稼ぐ際に、面外曲げを付与することで、張出部３０Ａで、より長く線長を稼ぐことが可能となる。
【００４０】
（２）本実施形態では、張出部３０Ａにおける天板部形成位置１２での張出し高さは、側面視で見て、湾曲部１Ａとなる領域の長手方向中央部に位置する張出し頂点Ｐ１での張出し高さをｈ（ｍｍ）とし、対象とする湾曲部１Ａと隣り合う湾曲部１Ａが存在する場合におけるその２つの湾曲部１Ａ間に予め設定した位置若しくは金属板１０の長手方向端部を端点Ｐ２として、その端点Ｐ２での張出し高さを０（ｍｍ）とし、張出し頂点Ｐ１と端点Ｐ２との中間点Ｐ３での張出し高さをｈ’（ｍｍ）としたときに、張出し高さｈ′が、下記式満足するように設定する。
（１／３）・ｈ  ≦  ｈ′  ≦（１／２）・ｈ
この構成によれば、適切な張出部３０Ａの形状を付与可能となる。
【００４１】
（３）本実施形態では、第２の成形工程９Ｂよりも前の処理で、天板部２と縦壁部３との間の稜線６に対応する位置及び縦壁部３とフランジ部４の間の稜線７に対応する位置の少なくとも一つの位置に対し、対応する稜線６、７に沿った方向に延びるビード形状２０、２１若しくは折り目形状を、少なくとも１つ以上形成する。
この構成によれば、第２の成形工程９Ｂにおいて、より確実に稜線形成位置で曲げ成形が可能となり、成形性が向上する。
【００４２】
（４）本実施形態における第２の成形工程９Ｂで使用するプレス成形装置は、金属板１０を稜線部位置で曲げて縦壁部３及びフランジ部４を曲げ成形するための曲げ刃５２を有する上型と、パンチ５１を有する下型とを有し、曲げ刃５２は、プレス方向に対して０度以上９０度以下のいずれかの角度に移動して、曲げ成形を行う構成である。好ましくは０度以上４５度以下、より好ましくは５度以上４０度以下である。
この構成によれば、第２の成形工程９Ｂにおいて成形性良く、曲げ成形が行われる。
【００４３】
（５）本実施形態では、天板部２の幅方向両側に縦壁部３及びフランジ部４を有する断面ハット型形状であり、且つ、天板部２の長手方向に沿った１又は２以上の箇所に、側面視で天板部２側に凸となるように湾曲した湾曲部１Ａを有するプレス部品形状１にプレスされる、プレス成形用の金属板１０として、側面視で見て、湾曲部１Ａとなる領域の長手方向中央部を曲げ位置として湾曲部１Ａとなる領域が凸となる方向へ面外に曲げられた形状であって、フランジ部４となる領域に対し天板部２及び縦壁部３となる領域を凸となる方向に張り出してなる張出部３０Ａが形成され、面外に曲げられる角度は、フランジ部４となる領域において、側面視で見て、プレス部品形状１における湾曲部１Ａでフランジ部４がなす角度以下であり、張出部３０Ａは、側面視で見て湾曲部１Ａとなる領域の長手方向中央部から長手方向に向けて該中央部から離れるにつれて張出し高さが小さくなる形状であり、且つ、天板部２となる領域における張出部３０Ａを含む長手方向の長さと、プレス部品形状１での天板部２の長手方向の長さとの差が、プレス部品形状１での天板部２の長手方向の長さの一割以下となるように設定された金属板１０を用いても良い。
この金属板１０を使用することで、通常の曲げ成形であっても、成形性を向上させることが可能となる。
【実施例】
【００４４】
次に本発明の実施例を説明する。
金属板１０として１１８０ＭＰａ級冷延鋼板（板厚１．４ｍｍ）を想定して、図１に示すような形状を有する部品のプレス成形解析を行った。本実施例において、プレス部品形状１を規定する形状パラメータは以下のように設定した。
＜断面形状パラメータ＞
天板部幅Ｗ ：１００ｍｍ
縦壁高さＨ ：５０ｍｍ
縦壁角度θ ：１０度
フランジ長さｆ：３０ｍｍ
＜平面視曲がりパラメータ＞
曲がり角度α：１５０度
天板部２の曲率半径Ｒ ：２００ｍｍ
直線断面長さＬ１：２００ｍｍ
直線断面長さＬ２：２００ｍｍ
また、成形に使用する金属板１０は長さ４８０ｍｍ、幅２６０ｍｍの長方形とした。【００４５】
次に、第１の成形工程９Ａにおいて、平坦な金属板１０を面外に曲げるときの曲げ角度βは、最終とする目的のプレス部品形状１よりも小さい１２０度とした。このプレス部品形状において、最終部品形状の天板部２に対応する位置１２に張出し成形して稼ぐ必要がある線長ΔＬは前述の式よりΔＬ＝２６．２ｍｍであった。【００４６】
上記計算で求めた線長を稼ぐために、図６で示した張出し頂点Ｐ１の高さｈは２４ｍｍ、中間点Ｐ３の高さｈ’は１０ｍｍとし、金属板１０の端部に端点Ｐ２を設定し、中間点Ｐ３、張出し頂点Ｐ１、中間点Ｐ３、端点Ｐ２の順にスプライン曲線で滑らかに結んだ形状（プロフィール）を張出し形状として設計した。
上記で設計した形状を有するダイ４０で構成される上型とパンチ４２及びしわ押え４１で構成される下型によって絞り成形解析を行い、中間成形品３０を取得した。この絞り成形において、しわ押え力は５０ｔｏｎに設定した。【００４７】
次に第２の成形工程９Ｂにおいて、中間成形品３０を図１０に示す曲げ成形金型で曲げ成形解析を実施した。本成形では、稜線６、７を曲げる曲げ刃５２は、プレス方向に対して３０度傾いた角度θで曲げるカム機構を用いて成形解析した。
また、開発方法の比較として、従来から行われている曲げ成形及び絞り成形を用いた成形解析も合わせて実施した。曲げ成形解析で使用した金型を図１２、絞り成形解析で使用した金型を図１３に示す。【００４８】
曲げ成形金型はダイ６１及びパッド６２で構成される上型と、パンチ６３で構成される下型を有し、上型を下降させ、最終部品形状における天板部２をパッド６２とパンチ６３によって挟圧した状態で曲げ成形を行った。このときのパッド圧力は１０ｔｏｎとした。また、絞り成形金型はダイ７１で構成される上型とパンチ７３及びしわ押え７２で構成される下型を有し、上型を下降させ、最終部品形状における縦壁部３とフランジ部４をダイ７１としわ押え７２で挟圧しながら絞り成形を行った。このときのしわ押え力は５０ｔｏｎとした。【００４９】
上記条件で成形解析を実施し、従来曲げ成形、従来絞り成形、及び本発明に基づく成形方法での成形下死点における板厚減少率分布をそれぞれ求めてみた。
従来曲げ成形によって成形すると、最終部品形状のフランジ部４において、材料が過度に余ってしまうため、長手方向湾曲部１Ａ付近の２カ所でしわが重なってしまい、成形が困難であった。
一方、従来絞り成形では、最終部品形状における縦壁部３とフランジ部４をダイ７１としわ押え７２で挟圧しているため、フランジ部４においてシワがなく成形することができた。
また、本発明に基づく成形方法では最終的に曲げ加工したにも関わらず、フランジ部４にシワは発生しなかった。また、本対象形状においてはいずれの成形方法でも割れは発生しなかった。【００５０】
次に、従来絞り成形及び本発明に基づく成形方法での成形下死点における長手方向の板厚中心応力分布をそれぞれ図１４、図１５に示す。
図１４に示しように、従来絞り成形において、天板部２には大きな引張応力が作用し、反対にフランジ部４には大きな圧縮応力が発生した。
一方で、図１５に示すように、本発明に基づく成形方法では、天板部２に引張応力が作用するが、フランジ部４においても同程度の引張応力が発生した。図１４に示した従来絞り成形のように、天板部２とフランジ部４でそれぞれ発生した大きな引張応力と圧縮応力は離型後のスプリングバックの発生要因となる。【００５１】
続いて、従来絞り成形及び本発明に基づく成形方法での離型後における最終部品形状からの乖離量分布をそれぞれ求めてみた。従来の絞り成形で成形した部品では、天板部２とフランジ部４で長手方向の板厚中心応力に大きな差が発生していたことに起因して、長手方向の端部が左側で３．３ｍｍ、右側で２．５ｍｍ持ち上がるように大きくスプリングバックした。
一方で、本発明に基づく成形方法では、天板部２とフランジ面の長手方向の板厚中心応力にほとんど差が発生していないため、長手方向端部が持ち上がるようなスプリングバックはほとんど発生させることなく（長手方向の両端部の持ち上がりがそれぞれ０．９ｍｍ未満で）成形可能であった。【００５２】
ここで、本願が優先権を主張する、日本国特許出願２０１８−０３４５７０（２０１８年  ２月２８日出願）の全内容は、参照により本開示の一部をなす。ここでは、限られた数の実施形態を参照しながら説明したが、権利範囲はそれらに限定されるものではなく、上記の開示に基づく各実施形態の改変は当業者にとって自明なことである。
【符号の説明】
【００５３】
１ プレス部品形状
１Ａ 湾曲部
２ 天板部
３ 縦壁部
４ フランジ部
６、７ 稜線
９Ａ 第１の成形工程
９Ｂ 第２の成形工程
１０ 金属板
１２ 天板部形成位置
１３ 縦壁部形成位置
１４ フランジ部形成位置
２０、２１ ビード形状
３０ 中間成形品
３０Ａ 張出部
３０Ａａ プロフィール
３１ 曲げ位置
４０ ダイ
４０Ａ 凸形状
４２ パンチ
５０ ダイ
５１ パンチ
５２ 曲げ刃
Ｐ１ 張出し頂点
Ｐ２ 端点
Ｐ３ 中間点
β 曲げ角度
【図１】
2019167792.tif 000003
【図２】
2019167792.tif 000004
【図３】
2019167792.tif 000005
【図４】
2019167792.tif 000006
【図５】
2019167792.tif 000007
【図６】
2019167792.tif 000008
【図７】
2019167792.tif 000009
【図８】
2019167792.tif 000010
【図９】
2019167792.tif 000011
【図１０】
2019167792.tif 000012
【図１１】
2019167792.tif 000013
【図１２】
2019167792.tif 000014
【図１３】
2019167792.tif 000015
【図１４】
2019167792.tif 000016
【図１５】
2019167792.tif 000017
【手続補正書】
【提出日】令和1年9月4日(2019.9.4)
【手続補正１】
【補正対象書類名】特許請求の範囲
【補正対象項目名】請求項１
【補正方法】変更
【補正の内容】
【請求項１】
天板部の幅方向両側に縦壁部及びフランジ部を有する断面ハット型形状であり、且つ、上記天板部の長手方向に沿った１又は２以上の箇所に、側面視で見て上記天板部側に凸となるように湾曲した湾曲部を有すると共に、長手方向に沿って上記湾曲部に連続する直線部を有するプレス部品形状のプレス部品を、金属板をプレス成形して製造するプレス部品の製造方法であって、
側面視で見て、上記湾曲部となる領域での長手方向中央部を曲げ位置として上記湾曲部となる領域が上記凸となる方向へ面外に曲げられた形状であって、上記フランジ部となる領域に対し、相対的に上記天板部及び上記縦壁部となる領域が上記凸となる方向に張り出してなる張出部を有する中間成形品に、上記金属板をプレス成形する第１の成形工程と、
上記中間成形品に曲げ加工を施して、上記プレス部品形状での上記天板部と縦壁部との間の稜線及び上記縦壁部とフランジ部の間の稜線を形成する第２の成形工程と、を有し、
上記第１の成形工程での上記面外へ曲げられる角度は、上記フランジ部となる領域において、側面視で見て、上記プレス部品形状における湾曲部でフランジ部がなす角度以下となるように設定し、
上記第１の成形工程での上記張出部は、上記直線部となる位置にも延在し、側面視で見て上記湾曲部となる領域の長手方向中央部から該長手方向に向けて上記中央部から離れるにつれて張出し高さが小さくなり、該直線部位置で張出し高さがゼロになり、
上記縦壁部を形成する位置での張出し高さが、幅方向に沿って、上記フランジ部を形成する位置から、上記天板部を形成する位置に向かうにつれて徐々に高くなるような傾斜面となる形状であり、且つ、上記天板部となる領域での長手方向の長さと、上記プレス部品形状での天板部の長手方向の長さとの差が、上記プレス部品形状での天板部の長手方向の長さの一割以下となるように設定されることを特徴とするプレス部品の製造方法。
【手続補正２】
【補正対象書類名】特許請求の範囲
【補正対象項目名】請求項６
【補正方法】変更
【補正の内容】
【請求項６】
天板部の幅方向両側に縦壁部及びフランジ部を有する断面ハット型形状であり、且つ、上記天板部の長手方向に沿った１又は２以上の箇所に、側面視で上記天板部側に凸となるように湾曲した湾曲部を有すると共に、長手方向に沿って上記湾曲部に連続する直線部を有するプレス部品形状に成形される、プレス成形用の金属板であって、
側面視で見て、上記湾曲部となる領域の長手方向中央部を曲げ位置として上記湾曲部となる領域が上記凸となる方向へ面外に曲げられた形状であって、上記フランジ部となる領域に対し上記天板部及び上記縦壁部となる領域を上記凸となる方向に張り出してなる張出部が形成され、
上記面外に曲げられる角度は、上記フランジ部となる領域において、側面視で見て、上記プレス部品形状における上記湾曲部でフランジ部がなす角度以下であり、
上記張出部は、上記直線部となる位置にも延在し、側面視で見て上記湾曲部となる領域の長手方向中央部から該長手方向に向けて上記中央部から離れるにつれて張出し高さが小さくなり、該直線部位置で張出し高さがゼロになり、上記縦壁部を形成する位置での張出し高さが、幅方向に沿って、上記フランジ部を形成する位置から、上記天板部を形成する位置に向かうにつれて徐々に高くなるような傾斜面となる形状であり、且つ、上記天板部となる領域での長手方向の長さと、上記プレス部品形状での天板部の長手方向の長さとの差が、上記プレス部品形状での天板部の長手方向の長さの一割以下となるように設定されていることを特徴とするプレス成形用の金属板。
【国際調査報告】
2019167792.tif 000018
2019167792.tif 000019
2019167792.tif 000020